(57)【要約】    【課題】高アスペクト比の隔壁および透明誘電体パターンを形成できるペースト、および前記ペーストを用いたディスプレイの製造方法を提供する。    【解決手段】  粒子径が０．００５〜０．０８μｍの範囲にある酸化物微粒子と、酸化物微粒子以外の無機粒子と、感光性有機成分とを含有する感光性ペーストであって、酸化物微粒子と有機成分の平均屈折率Ｎ１と酸化物微粒子以外の無機粒子の平均屈折率Ｎ２が次式を満たすことを特徴とする感光性ペースト。−０．０７≦Ｎ２−Ｎ１≦０．０７  （Ｎ２＞１．６５）    【選択図】なし【特許請求の範囲】
【請求項１】
粒子径が０．００５〜０．０８μｍの範囲にある酸化物微粒子と、酸化物微粒子以外の無機粒子と、感光性有機成分とを含有する感光性ペーストであって、酸化物微粒子と有機成分の平均屈折率Ｎ１と酸化物微粒子以外の無機粒子の平均屈折率Ｎ２が次式を満たすことを特徴とする感光性ペースト。
−０．０７≦Ｎ２−Ｎ１≦０．０７  （Ｎ２＞１．６５）
【請求項２】
酸化物微粒子がシリカ、アルミナ、チタニア、ジルコニア、イットリア、セリア、マグネシア、酸化亜鉛、酸化マンガン、酸化銅、酸化鉄、酸化ホルミウム、酸化鉛、酸化錫の群から選ばれた少なくとも１種類を含むことを特徴とする請求項１記載の感光性ペースト。
【請求項３】
感光性有機成分がエチレン性不飽和基を有する化合物を含むことを特徴とする請求項１または２記載の感光性ペースト。
【請求項４】
感光性有機成分がカルボキシル基を有するコポリマーであり、樹脂酸価は５０〜１５０ｍｇＫＯＨ／ｇであることを特徴とする請求項１〜３のいずれかに記載の感光性ペースト。
【請求項５】
酸化物微粒子以外の無機粒子が低軟化点ガラス６０重量％〜９７重量％と平均粒径１μｍ〜４μｍのフィラー３重量％〜４０重量％とを含有することを特徴とする請求項１〜４のいずれかに記載の感光性ペースト。
【請求項６】
低軟化点ガラスが熱軟化点４５０〜６００℃であることを特徴とする請求項５に記載の感光性ペースト。
【請求項７】
感光性ペースト膜の焼成後の全光線透過率が８０％以上であることを特徴とする請求項１〜６のいずれかに記載の感光性ペースト。
【請求項８】
請求項１〜６のいずれかに記載の感光性ペーストを基板上に塗布し、フォトリソグラフィーでパターン形成した後、焼成することを特徴とするプラズマディスプレイ用隔壁の製造方法。
【請求項９】
請求項１〜７のいずれかに記載の感光性ペーストを基板上に塗布し、フォトリソグラフィーでパターン形成した後、焼成することを特徴とするプラズマディスプレイ用透明誘電体パターンの製造方法。
【請求項１０】
請求項８または請求項９に記載の製造方法により作成されたプラズマディスプレイ部材。
【請求項１１】
請求項１０に記載のプラズマディスプレイ部材を用いたプラズマディスプレイ。
【発明の詳細な説明】
【技術分野】
【０００１】
本発明はペーストおよびそれを用いたプラズマディスプレイの製造方法に関するものである。
【背景技術】
【０００２】
プラズマディスプレイパネル（以下、「ＰＤＰ」とする）は液晶パネルに比べて高速の表示が可能であり、かつ大型化が容易であることから、ＯＡ機器および広報表示装置などの分野に利用されている。また、高品位テレビジョンの分野などでの進展が非常に期待されている。
【０００３】
ＰＤＰは、前面ガラス基板と背面ガラス基板との間に備えられた放電空間内で対向するアノードおよびカソード電極間にプラズマ放電を生じさせ、上記放電空間内に封入されているガスから発生した紫外線を、放電空間内に設けた蛍光体にあてることにより表示を行うものである。この場合、放電の広がりを一定領域に抑え、表示を規定のセル内で行わせると同時に、かつ均一な放電空間を確保するために隔壁（障壁、リブともいう）が設けられている。上記の隔壁の形状は、一般にはおよそ幅２０〜１２０μｍ、高さ１００〜２５０μｍのストライプ状や格子状のものなどがある。この隔壁の作成方法としては、スクリーン印刷法、サンドブラスト法、型転写法、フォトリソグラフィー法等が用いられている。
【０００４】
フォトリソグラフィー法による感光性ガラスペースト法は、感光性を持つ有機物を含む感光性ガラスペーストを基板上に塗布し、フォトマスクのパターンを露光により焼き付けた後に、未露光部を現像により洗い流してパターンを形成し、その後焼成して隔壁などを得る方法である（例えば、特許文献１参照。）。この方法は、１回の露光で隔壁などのパターンを形成することができること、高精細化しやすいことなどの長所がある。しかし、無機成分と有機成分の界面における露光光の散乱、反射を抑制するためにペースト中の有機成分の平均屈折率と無機成分の平均屈折率を整合させなければならない。
【０００５】
従って、ＰＤＰの蛍光体層からの発光効率を向上させるために隔壁を高反射率化するなどの高機能化をしたいときは、露光波長より粒径が十分小さい微粒子を添加することで解決していた（例えば、特許文献２参照）。粒径が露光波長より十分小さければ、微粒子の有機成分との界面が無視でき、散乱を抑えられるからである。
【特許文献１】特開平８−５０８１１号公報
【特許文献２】特開２０００−２９００４０号公報
【発明の開示】
【発明が解決しようとする課題】
【０００６】
しかしながら、微粒子以外の無機成分と、有機成分の屈折率整合は行わなければならない。屈折率を整合させるために、（１）有機物の屈折率を上げる、または（２）無機成分の屈折率を下げるといったことが必要であるが、一般に無機成分の屈折率は有機成分の屈折率と比較して高く、用いることのできる有機組成、または無機組成が限定されていた。そのため、使用する低融点ガラスやフィラーの屈折率は１．４５〜１．６５の範囲にあるものが主であり、高屈折率の無機成分を使用することがなかった。
【０００７】
そこで本発明は、上記従来技術の問題点に着目し、屈折率が１．６５をこえるような高屈折率の低融点ガラスやフィラーなどの無機成分も使用できるようにすることで、信頼性の高いディスプレイを製造する方法を提供することにある。
【課題を解決するための手段】
【０００８】
上記課題を解決するために本発明は以下の構成を有する。すなわち本発明は、粒子径が０．００５〜０．０８μｍの範囲にある酸化物微粒子と、酸化物微粒子以外の無機粒子と、感光性有機成分とを含有する感光性ペーストであって、酸化物微粒子と有機成分の平均屈折率Ｎ１と酸化物微粒子以外の無機粒子の平均屈折率Ｎ２が次式を満たすことを特徴とする感光性ペーストである。
−０．０７≦Ｎ２−Ｎ１≦０．０７  （Ｎ２＞１．６５）
さらに本発明は、上記感光性ペーストを基板上に塗布し、フォトリソグラフィーでパターン形成した後、焼成することを特徴とするプラズマディスプレイ用隔壁およびプラズマディスプレイ用透明誘電体パターンの製造方法であり、上記製造方法によるプラズマディスプレイ部材及びそれを用いたプラズマディスプレイである。
【発明の効果】
【０００９】
本発明は、粒子径が０．００５〜０．０８μｍの範囲にある酸化物微粒子と、酸化物微粒子以外の無機粒子と、感光性有機成分とを含有する感光性ペーストであって、酸化物微粒子と有機成分の平均屈折率Ｎ１と酸化物微粒子以外の無機粒子の平均屈折率Ｎ２が次式を満たすことを特徴とする感光性ペーストであり、
−０．０７≦Ｎ２−Ｎ１≦０．０７  （Ｎ２＞１．６５）
屈折率が１．６５を超える高屈折率の無機粒子を用いても高アスペクト比の隔壁などのパターンを形成させることができる。さらに高機能化も可能となる。また、本発明のペーストを用いてディスプレイ部材を製造することで信頼性の高いディスプレイを製造することができる。
【発明を実施するための最良の形態】
【００１０】
以下に本発明の実施の形態を説明する。
有機成分の屈折率は、ほとんどの場合１．５〜１．６５の範囲に含まれるので、有機成分と無機成分の屈折率を整合させるためには無機成分の屈折率もまた１．５〜１．６５の無機粒子しか用いることができなかった。しかし、有機成分の屈折率が１．６５以下で、無機成分の屈折率が１．６５を超えているものであっても、酸化物微粒子を混合すれば、意外にも良好なものができることが分かった。ここで酸化物微粒子とは、その粒径が０．００５〜０．０８μｍの範囲にある無機酸化物を指し、無機粒子とは、その粒径が０．０９μｍ以上の無機酸化物を指している。
【００１１】
発明者らは、この原因に対し鋭意検討した結果、屈折率に関して成立することが知られている体積加成性が、有機成分同士あるいは無機成分同士だけでなく、有機成分と無機成分の混合溶液でも成立する場合があるためであることが分かった。
【００１２】
すなわち、微粒子が露光波長より十分小さいと、微粒子と有機成分の界面における露光光の散乱、反射が無視できる程小さくなる。そのため、露光光にとって、微粒子が分散する有機成分は光学的に均質な溶液と見なすことができ、微粒子と有機成分の混合溶液の屈折率は、体積加成性より微粒子と有機成分の屈折率の平均となるのである。微粒子の屈折率が、１．６５より高ければ、有機成分の屈折率が１．６５以下であっても、微粒子と有機成分の混合溶液の屈折率は１．６５を超えることができるのである。このような理由で、有機成分と（微粒子以外の）無機成分の屈折率が整合されてなくても、良好なものができたと考えられる。
【００１３】
従って、特許文献２では制限されていた屈折率の高い無機粒子を用いることができ、例えばこれまでは屈折率を下げるためにアルカリ成分を含むことが多かったが、それらをを含まなくても良くなるので、アルカリ成分が引き起こすことが知られているＡｇなどのイオンの拡散を抑えることができる。電極に使用されるＡｇが拡散し、微粒子を形成すると、表面プラズモンにより隔壁などの誘電体が黄色化し、色純度の低下の一因となっていたので、Ａｇイオン拡散を抑制できることは、大きな利点となる。
【００１４】
また、これまでより誘電率の高い隔壁を形成することができる。これは屈折率が高いと一般的に誘電率も高いためである。これにより、クロストークなどの誤放電の発生が少ない隔壁を形成することができる。
【００１５】
さらに、軟化点や熱膨張係数のコントロールを容易にすることもできる。
すなわち、本発明のペーストは、粒子径が０．００５〜０．０８μｍの範囲にある酸化物微粒子と、酸化物微粒子以外の無機粒子と、感光性有機成分とを含有する感光性ペーストであって、酸化物微粒子と有機成分の平均屈折率Ｎ１と酸化物微粒子以外の無機粒子の平均屈折率Ｎ２が次式を満たすことが重要である。
−０．０７≦Ｎ２−Ｎ１≦０．０７  （Ｎ２＞１．６５）
粒子径が０．００５〜０．０８μｍの範囲にある酸化物微粒子は、露光光として用いられる紫外線の波長（例えばｇ線：４３６ｎｍ、ｈ線：４０５ｎｍ、ｉ線：３６５ｎｍ）より十分小さいため、酸化物微粒子と有機成分との界面における露光光の散乱、反射が無視できる程小さくなる。そのため、酸化物微粒子が分散する有機成分は露光光にとってほぼ光学的に均質な溶液と見なすことができ、酸化物微粒子と有機成分の混合溶液の屈折率は、屈折率の体積加成性より酸化物微粒子と有機成分の屈折率の平均となる。
【００１６】
平均屈折率Ｎ１とＮ２は、以下のように計算することができる。
Ｎ１＝ｎAφA＋ｎOrgφOrg
Ｎ２＝ｎIn1φIn1＋ｎIn2φIn2
ここで、φA、φIn1、φIn2、φOrgはそれぞれ酸化物微粒子、無機粒子１（例えばガラス）、無機粒子２（例えばフィラー）、有機成分の体積分率を、ｎA、ｎIn1、ｎIn2、ｎOrgはそれぞれ酸化物微粒子、無機粒子１、無機粒子２、有機成分の屈折率を表す。
【００１７】
感光性ガラスペースト法では有機成分の屈折率が１．４０〜１．６５の範囲にあったが、屈折率が２．６であるチタニア、２．１７であるジルコニア、１．７であるアルミナなどの酸化物微粒子を有機成分に混合することによって、酸化物微粒子と有機成分の平均屈折率Ｎ１を１．６５よりあげることができる。そのため、これまで有機物の屈折率を１．６５よりあげることができなかったために用いることのできなかった多くの種類の無機粒子の平均屈折率Ｎ２と屈折率の整合をすることができ、軟化点制御やアルカリ成分の除去や高誘電率化などの高機能化が容易となる。そして、その範囲が（１）式を満たすとき露光光はあまり散乱することがないため、高アスペクト比のパターンを形成させることができる。
−０．０７≦Ｎ２−Ｎ１≦０．０７    （１）
また、（２）式を満たすときが好ましい。
−０．０５≦Ｎ２−Ｎ１≦０．０５    （２）
さらに、（３）式を満たすときがより好ましい。
０≦Ｎ２−Ｎ１≦０．０３            （３）
酸化物微粒子の粒径が０．００５μｍより小さいと、比表面積が非常に大きいために増粘したり、表面で反応が起こってしまうことがある。逆に、０．０８μｍより大きいともはや光学的に均質でなくなるため露光光を散乱してしまい、高アスペクト比のパターンを形成させることができない。
【００１８】
本発明のペーストで用いる酸化物微粒子は、シリカ、アルミナ、チタニア、ジルコニア、イットリア、セリア、マグネシア、酸化亜鉛、酸化マンガン、酸化銅、酸化鉄、酸化ホルミウム、酸化鉛、酸化錫の群から選ばれた少なくとも１種類を含むことが好ましい。酸化物は比較的安定で、表面での反応などが起きにくい。また、これらの酸化物微粒子は市販されているため、低コストであり、安定して使用できる。酸化物微粒子の持つ機能や、用いる有機成分との反応性などから最適な酸化物微粒子を選択することができる。上記の酸化物微粒子以外では、高コストであり、安定して使用することが困難なので好ましくない。また、複数の酸化物微粒子を混合して、酸化物微粒子と有機成分の平均屈折率Ｎ１と酸化物微粒子以外の無機粒子の平均屈折率Ｎ２を整合させてもよい。
【００１９】
隔壁に使用する無機粒子としては、例えば屈折率が１．６５を超えるガラスであり下記の組成であるものが好ましい。
酸化リチウム、酸化ナトリウムまたは酸化カリウム
０〜２５重量％
酸化ケイ素              ５〜３０重量％
酸化ホウ素            １０〜５０重量％
酸化バリウムまたは酸化ストロンチウム
２〜２５重量％
酸化アルミニウム        ２〜１５重量％
酸化マグネシウムまたは酸化カルシウム
０〜１５重量％。
【００２０】
上記のように、酸化リチウム、酸化ナトリウムまたは酸化カリウムのアルカリ金属酸化物は０〜２５重量％であることが好ましい。
【００２１】
アルカリ金属酸化物は、ガラスの熱軟化点、熱膨張係数のコントロールを容易にする。無機粒子としての屈折率を低くすることができるため、添加されることが多いが、本発明のペーストでは高屈折率の無機粒子を用いることができるため、アルカリ金属酸化物は含まなくてもよい。アルカリ金属酸化物は、イオンのマイグレーションや拡散を促進することがあるので、これを含まなくて良いことは大きな利点となる。合計量を２５重量％以下とすることでガラスの化学的安定性を維持すると共に熱膨張係数を小さく抑えることができる。
【００２２】
酸化ケイ素の配合量は５〜３０重量％が好ましく、より好ましくは１０〜３０重量％である。酸化ケイ素は、ガラスの緻密性、強度や安定性の向上に有効であり、また、ガラスの低屈折率化にも効果がある。熱膨張係数をコントロールしてガラス基板とのミスマッチによる剥離等を防ぐこともできる。５重量％以上とすることで、熱膨張係数を小さく抑えガラス基板に焼き付けた時にクラックを生じない。また、屈折率を低く抑えることができる。３０重量％以下とすることで、ガラス転移点、荷重軟化点を低く抑え、ガラス基板への焼き付け温度を低くすることができる。
【００２３】
酸化ホウ素は、低屈折率化にも有効であり、１０〜５０重量％、さらには１５〜４５重量％の範囲で配合することが好ましい。１０重量％以上とすることで、ガラス転移点、荷重軟化点を低く抑えガラス基板への焼き付けを容易にする。また、５０重量％以下とすることでガラスの化学的安定性を維持することができる。
【００２４】
酸化バリウムおよび酸化ストロンチウムのうち少なくとも１種を用い、その合計量が２〜２５重量％、さらには１０〜２０重量％であることが好ましい。これらの成分は、熱膨張係数の調整に有効であり、焼き付け温度の基板の耐熱性への適用、電気絶縁性、形成される隔壁の安定性や緻密性の点でも好ましい。２重量％以上とすることで結晶化による失透を防ぐこともできる。また、２５重量％以下とすることにより、熱膨張係数を小さく抑え、屈折率も小さく抑えることができる。またガラスの化学的安定性も維持できる。
【００２５】
酸化アルミニウムはガラス化範囲を広げてガラスを安定化する効果があり、ペーストのポットライフ延長にも有効である。２〜１５重量％の範囲で配合することが好ましく、この範囲内とすることでガラス転移点、荷重軟化点を低く保ち、ガラス基板上への焼き付けを容易とすることができる。
【００２６】
さらに、酸化カルシウムおよび酸化マグネシウムは、ガラスを溶融しやすくすると共に熱膨張係数を制御するために配合することができる。酸化カルシウムおよび酸化マグネシウムは合計で０〜１５重量％配合するのが好ましい。ただし、含まなくてもよい。１５重量％以下とすることでガラスの化学的安定性を維持することができる。
また、上記の組成には表記されていないが、酸化亜鉛や酸化チタン、酸化ジルコニウム等を含有させてもよい。
【００２７】
また、本ペーストに用いる無機粒子として、感光性ペースト膜が焼成後に透明化するものを用いれば、プラズマディスプレイの前面板における透明誘電体層をパターン化する際にも本発明の感光性ペーストを好ましく適用することができる。
【００２８】
図１はＡＣ型プラズマディスプレイの前面板の断面概略図を示したものである。通常、図１のように、前面板に形成するスキャン電極３とサステイン電極４の上層に、放電セルとの絶縁を目的に膜厚が２０〜５０μｍの第１層目の誘電体層６を形成する。セル内での発光光をより前面側に透過させるためには、膜厚は５０μｍ以下であることが好ましい。また、膜厚が２０μｍ以下になると、絶縁性を確保できなくなってしまう。しかしながら、図２で示すように、銀などからなるバス電極５上にのみ第２層目の誘電体層８を形成すれば、絶縁性は確保されるので、第１層目の誘電体層６の膜厚をさらに薄くして透過率を向上させることができる。第２層目の誘電体層８の膜厚は１０〜３０μｍとすることが好ましい。１０μｍ以上とすることで絶縁性を有し、３０μｍ以下にすることで、透過率を確保することができる。より好ましくは１０〜２０μｍである。パターンの断面形状は特には限定されないが、矩形から台形であることが好ましい。また、耐電圧は高ければ高いほど好ましいが、ＡＣで１ｋＶ以上、より好ましくは１．５ｋＶ以上であることが好ましい。
【００２９】
通常、背面板に形成する隔壁は、光ができるだけ反射するように、焼成後は白色になることが求められるが、前面板は表示面側となるので、前面板に透明誘電体パターンを形成する場合は、焼成後、４０μｍ膜厚での全光線透過率が８０％以上であることが求められる。さらに好ましくは８５％以上である。２０μｍ膜厚での全光線透過率は９０％以上を保持していることが好ましい。ガラス化範囲が広く、焼成後に透明化する無機粒子を用いて本ペーストを作製することにより、全光線透過率が８０％以上である透明誘電体パターンを形成することができる。
【００３０】
焼成後に透明化する無機粒子としては、例えば屈折率が１．６５を超えるガラスであり下記の組成であるものが好ましい。
酸化ケイ素              ５〜４０重量％
酸化ホウ素              １〜３０重量％
酸化鉛                  ０〜９０重量％
酸化ビスマス            ０〜９０重量％
酸化亜鉛                ０〜７０重量％
酸化バリウムまたは酸化ストロンチウム
０〜３０重量％
上記のように、酸化鉛や酸化ビスマスを９０重量％以下で含有させることにより、ガラス層の緻密性や絶縁抵抗が向上する。また、酸化リチウムや酸化ナトリウム、酸化カリウムなどのアルカリ金属酸化物は電極に使用する銀のイオンマイグレーションを誘発し、着色してしまうので、含有しない方が好ましい。
【００３１】
一般的に、透明誘電体に使用される無機粒子の屈折率は、酸化鉛や酸化ビスマスの含有量が多いので、隔壁にて使用される無機粒子の屈折率よりも高く、有機成分との屈折率の整合が難しい。このため、露光光の散乱が著しく、良好なパターンを得ることが困難であったが、粒子径が０．００５〜０．０８μｍの酸化物微粒子を含有する感光性ペーストを用いれば、露光光の直進性が向上し、形状が良好な透明誘電体パターンを形成することができる。
【００３２】
また、本発明の感光性ペーストを透明誘電体パターンの形成のために用いれば、酸化物微粒子が高軟化点フィラーと似た働きをするため、焼成後のパターン形状を保持することができる。さらに、泡抜け性が良好となり、透過率を向上させることができる。
【００３３】
また、無機粒子として、酸化物および高融点ガラス、いわゆるフィラーも使用できる。フィラーの屈折率も低融点ガラス粒子の屈折率とほぼ同じことが好ましい。例えば屈折率が１．６５を超える高融点ガラスであり下記の組成であるものが好ましい。
酸化ケイ素              ０〜３５重量％
酸化ホウ素              ５〜５０重量％
酸化バリウムまたは酸化ストロンチウム
２〜５０重量％
酸化アルミニウム        ０〜１５重量％
酸化マグネシウムまたは酸化カルシウム
０〜２０重量％
酸化鉛                  ０〜１５重量％。
【００３４】
上記の組成には表記されていないが、酸化チタン、酸化ジルコニウム、酸化ヒ素、酸化ランタン等を含有させても良い。また、酸化アルミニウムや酸化ジルコニウム等の酸化物単独でも好ましく用いることができる。
【００３５】
また、感光性有機成分がエチレン性不飽和基を有する化合物を含むことが好ましい。このような重合性モノマーとしては、１個以上の光重合可能な（メタ）アクリレート基またはアリル基を有するモノマーなどが挙げられる。これらの具体例としては、アルコール類（例えばエタノール、プロパノール、ヘキアノール、オクタノール、シクロヘキサノール、グリセリン、チリメチロールプロパン、ペンタエリスリトールなど）のアクリル酸エステルまたはメタクリル酸エステル、カルボン酸（例えば酢酸プロピオン酸、安息香酸、アクリル酸、メタクリル酸、コハク酸、マレイン酸、フタル酸、酒石酸、クエン酸など）とアクリル酸グリシジル、メタクリル酸グリシジル、アリルグリシジル、またはテトラグリシジルメトテシリレンジアミンとの反応生成物、アミド誘導体（例えばアクリルアミド、メタクリルアミド、Ｎ−メチロールアクリルアミド、メチレンビスアクリルアミドなど）、エポキシ化合物とアクリル酸またはメタクリル酸との反応物を挙げることができる。また、多官能モノマーにおいて、不飽和基はアクリル、メタクリル、ビニル、アリル基が混合して存在してもよい。これらは単独で用いてもよく、また組み合わせて用いてもよい。
【００３６】
上記有機成分において、エチレン性不飽和基を有する化合物としてエチレン性不飽和基を有するポリマーを用いてもよい。エチレン性不飽和基としてはビニル基、アリル基、アクリル基、メタクリル基などが挙げられる。
【００３７】
側鎖にエチレン性不飽和結合を導入する方法として、ポリマー中のメルカプト基、アミノ基、水酸基やカルボキシル基に対して、グリシジル基やイソシアネート基を有するエチレン性不飽和化合物やアクリル酸クロライドまたはアリルクロライド、マレイン酸などのカルボン酸を反応させて作る方法がある。
【００３８】
グリシジル基を有するエチレン性不飽和化合物としは、アクリル酸グリシジル、メタクリル酸グリシジル、アリルグリシジルエーテル、エチルアクリル酸グリシジル、クロトニルグリシジルエーテル、クロトン酸グリシジルエーテル、イソクロトン酸グリシジルエーテルなどが挙げられる。とりわけ、ＣＨ2＝ＣＣＨ3ＣＯＯＣＨ2ＣＨＯＨＣＨ2−が好ましく用いられる。
【００３９】
イソシアネート基を有するエチレン性不飽和化合物としては、（メタ）アクリロイルイソシアナート、（メタ）アクリロイルエチルイソシアネートなどがある。また、グリシジル基やイソシアネート基を有するエチレン性不飽和化合物やアクリル酸クロライド、メタクリル酸クロライドまたはアリルクロライドは、ポリマー中のメルカプト基、アミノ基、水酸基やカルボキシル基に対して０．０５〜１モル当量反応させることが好ましい。
【００４０】
エチレン性不飽和結合を有するアミン化合物の調整は、エチレン性不飽和結合を有するグリシジル（メタ）アクリレート、（メタ）アクリル酸クロリド、（メタ）アクリル酸無水物等をアミノ化合物と反応させればよい。複数のエチレン性不飽和基含有化合物を混合して用いてもよい。
【００４１】
また、感光性有機成分がカルボキシル基を有するコポリマーであり、樹脂酸価は５０〜１５０ｍｇＫＯＨ／ｇであることが好ましい。酸価が１５０を超えると現像許容幅が狭くなる。また、酸価が５０未満では未露光部の現像液に対する溶解性が低下する。現像液濃度を高くすると露光部まで剥がれが発生し、高精細なパターンが得られにくくなる。
【００４２】
カルボキシル基を有するポリマーは、例えばアクリル酸、メタクリル酸、イタコン酸、クロトン酸、マレイン酸、フマル酸、ビニル酢酸またはこれらの酸無水物などのカルボキシル基含有モノマおよびメタクリル酸エステル、アクリル酸エステル、スチレン、アクリロニトリル、酢酸ビニル、２−ヒドロキシアクリレートなどのモノマを選択し、アゾビスイソブチロニトリルのような開始剤を用いて共重合することにより得られる。
【００４３】
カルボキシル基を有するポリマーとしては、焼成時の熱分解温度が低いことから、（メタ）アクリル酸エステルおよび（メタ）アクリル酸を共重合成分とするコポリマーが好ましく用いられる。とりわけ、スチレン／メタクリル酸メチル／メタクリル酸共重合体が好ましく用いられる。
【００４４】
また、本発明のペーストは無機粒子が熱軟化点４５０〜６００℃の低融点ガラス粒子を含むことが好ましい。４５０℃以上だとディスプレイ製造の後工程において隔壁や、誘電体パターンが変形することがない。また、プラズマディスプレイの隔壁に用いる場合は熱軟化点の低いガラス基板上にパターン形成するため、無機粒子として熱軟化点が６００℃以下の低融点ガラス粒子を用いると、焼成時に基板ガラスのそりを生じさせにくい。
【００４５】
本ペーストを隔壁ペーストとして使用する場合、無機粒子が屈折率が１．６５を超える低融点ガラス粒子６０重量％〜９７重量％と平均粒径１μｍ〜４μｍのフィラー３重量％〜４０重量％とを含有することが好ましい。フィラーを含まないと、焼成収縮率が大きくなるので欠陥の原因になったり、隔壁強度が低いために断線、ひび、かけ、などの欠陥が生じやすくなる。逆にフィラー量が無機粒子中で４０重量％を超えると、焼結されにくくなるために緻密性が低下して断線、ひび、かけ、などの欠陥が生じやすくなる。また、パネル作製時の真空排気の際、脱ガス性を低下させるといった問題も生じやすくする。
【００４６】
本ペーストを透明誘電体ペーストとして使用する場合は、フィラーの含有量は１０重量％以下であることが好ましい。フィラーを１０重量％以上含有すると、フィラーと低融点ガラスの屈折率が異なるので、透過光が大きく散乱することによりヘーズが増加してしたり、膜の緻密性が劣るため、耐電圧が低下してしまう。焼成後膜厚が２０μｍ以下であるときは、パターン形状を保持しやすいので、フィラーを含有させなくてもよいが、焼成時の泡抜け性を確保するために、フィラーを５重量％以下の範囲で含有してもよい。また、フィラーを含有させるときは、フィラーとフィラー以外の無機粒子の屈折率との差をできるだけ小さくすることで、可視光の散乱を小さくすることができる。
【００４７】
本発明の感光性ペーストを用いてプラズマディスプレイ部材を作製するときは、基板上に塗布し、フォトリソグラフィーでパターン形成した後、焼成することが必要である。以下に、感光性ガラスペースト法を例に隔壁パターンおよび透明誘電体パターンの製造方法について具体的に述べるが、本発明はこれに限定されない。
【００４８】
まず、本発明の感光性ペーストを用いた隔壁パターンおよび、プラズマディスプレイ背面板の製造方法について述べる。感光性ガラスペーストは、感光性モノマー、感光性オリゴマー、感光性ポリマーのうち少なくとも１種類から選ばれる感光性有機成分を含有し、さらに必要に応じて、バインダー、光重合開始剤、紫外線吸光剤、増感剤、増感助剤、重合禁止剤、可塑剤、増粘剤、酸化防止剤、分散剤、有機あるいは無機の沈殿防止剤やレベリング剤等の添加成分を含み、低融点ガラスと、フィラーとして高融点ガラスを少なくとも各１種類ずつ含む。これら各種成分を所定の組成になるよう調合した後、３本ローラーや混練機で均質に混合分散し、感光性ガラスペーストを作製する。
【００４９】
ペースト粘度は、ガラス粒子、増粘剤、有機溶媒、可塑剤および沈殿防止剤等の添加割合によって適宜調整されるが、その範囲は２０００〜２０００００ｃｐｓ（センチポイズ）である。例えば、基板への塗布をスリットダイコーター法やスクリーン印刷法以外にスピンコート法で行う場合は、２００〜５０００ｃｐｓが好ましい。
【００５０】
ガラス、セラミックス、ポリマー製フィルム等からなり、アドレス電極、及び誘電体が形成された基板上に、作製した感光性ペーストを全面塗布、もしくは部分的に塗布する。塗布方法としては、スクリーン印刷、バーコーター、ロールコーター、ダイコーター、ブレードコーター等の方法を用いることができる。塗布厚みは、塗布回数、スクリーンのメッシュ、ペーストの粘度によって調整できる。
【００５１】
ここで、ペーストを基板上に塗布する場合、基板と塗布膜との密着性を高めるために基板の表面処理を行うことができる。表面処理液としては、シランカップリング剤、例えばビニルトリクロロシラン、ビニルトリメトキシシラン、ビニルトリエトキシシラン、トリス−(２−メトキシエトキシ)ビニルシラン、γ−グリシドキシプロピルトリメトキシシラン、γ−(メタクリロキシプロピル)トリメトキシシラン、γ−(２−アミノエチル)アミノプロピルトリメトキシシラン、γ−クロロプロピルトリメトキシシラン、γ−メルカプトプロピルトリメトキシシラン、γ−アミノプロピルトリエトキシシラン等、あるいは有機金属、例えば有機チタン、有機アルミニウム、有機ジルコニウム等である。シランカップリング剤あるいは有機金属を有機溶媒、例えばエチレングリコールモノメチルエーテル、エチレングリコールモノエチルエーテル、メチルアルコール、エチルアルコール、プロピルアルコール、ブチルアルコール等で０．１〜５％の濃度に希釈したものを用いる。次に、この表面処理液をスピナー等で基板上に均一に塗布した後に８０〜１４０℃で１０〜６０分間乾燥することによって表面処理ができる。また、フィルム上に塗布した場合、フィルム上で乾燥を行った後、次の露光工程を行う場合と、ガラスやセラミックスの基板上に貼り付けた後、露光工程を行う方法がある。
【００５２】
塗布した後、露光装置を用いて露光を行う。露光は、通常のフォトリソグラフィー法で行われるように、フォトマスクを用いてマスク露光する方法が一般的である。用いるマスクは、感光性有機成分の種類によって、ネガ型もしくはポジ型のどちらかを選定する。
また、フォトマスクを用いずに、赤色や青色のレーザー光等で直接描画する方法を用いても良い。
【００５３】
露光装置としては、ステッパー露光機、プロキシミティ露光機等を用いることができる。また、大面積の露光を行う場合は、ガラス基板等の基板上に感光性ペーストを塗布した後に、搬送しながら露光を行うことによって、小さな露光面積の露光機で、大きな面積を露光することができる。
この際使用される活性光源は、例えば可視光線、近紫外線、紫外線、電子線、Ｘ線、レーザー光等が挙げられるが、これらの中で紫外線が好ましく、その光源としては、例えば低圧水銀灯、高圧水銀灯、超高圧水銀灯、ハロゲンランプ、殺菌等等が使用できる。これらのなかでも超高圧水銀灯が好適である。露光条件は、塗布厚みによって異なるが、１〜１００ｍＷ／ｃｍ2の出力の超高圧水銀灯を用いて２０秒〜３０分間露光を行う。
【００５４】
塗布した感光性ペースト表面に酸素遮断膜を設けることによって、パターン形状を向上させることができる。酸素遮断膜の一例としては、ポリビニルアルコール（ＰＶＡ）やセルロース等の膜、あるいは、ポリエステル等のフィルムが挙げられる。
【００５５】
ＰＶＡ膜の形成方法は、濃度が０．５〜５重量％の水溶液をスピナー等の方法で基盤上に均一に塗布した後に７０〜９０℃で１０〜６０分間乾燥することによって水分を蒸発させて行う。また水溶液中にアルコールを少量添加すると、感光性有機物ペーストととの濡れ性が良くなり蒸発が容易になるので好ましい。さらに好ましいＰＶＡの溶液濃度は１〜３重量％である。この範囲にあると感度が一層向上する。ＰＶＡ塗布によって感度が向上するのは次の理由が推定される。すなわち、感光性成分が光反応する際に、空気中の酸素があると光硬化の感度を妨害すると考えられるが、ＰＶＡの膜があると余分な酸素を遮断できるので露光時に感度が向上すると考えられる。
ポリエステルやポリプロピレン、ポリエチレン等の透明なフィルムを用いる場合は、塗布後の感光性ペーストの上に、これらのフィルムを貼り付けて用いる方法もある。
【００５６】
露光後、感光部分と非感光部分の現像液に対する溶解度差を利用して現像を行うが、この場合、浸漬法、シャワー法、スプレー法、ブラシ法で行う。
用いる現像液、感光性ペースト中の有機成分が溶解可能である有機溶媒を使用できる。また、該有機溶媒にその溶解力が失われない範囲で水を添加しても良い。感光性ペースト中にカルボキシル基等の酸性基を持つ化合物が存在する場合、アルカリ水溶液で現像できる。アルカリ水溶液として水酸化ナトリウムや炭酸ナトリウム、水酸化カルシウムのような金属アルカリ水溶液を使用できるが、有機アルカリ水溶液を用いた方が焼成時にアルカリ成分を除去しやすいので好ましい。
【００５７】
有機アルカリとしては、アミン化合物を用いることができる。具体的には、テトラメチルアンモニウムヒドロキサイド、トリメチルベンジルアンモニウムヒドロキサイド、モノエタノールアミン、ジエタノールアミン等が挙げられる。アルカリ水溶液の濃度は通常０．０１〜１０重量％、より好ましくは０．１〜５重量％である。アルカリ濃度が低すぎると、可溶部が除去されず、アルカリ濃度が高すぎると、パターン部を剥離させ、また非可溶部を腐食させるおそれがあり好ましくない。また、現像時の現像温度は、２０〜５０℃で行うことが工程管理上好ましい。
【００５８】
隔壁パターンを含む基板の焼成工程は焼成炉により行う。焼成雰囲気や温度はペーストや基板の種類によって異なるが、空気中、窒素、水素等の雰囲気下で焼成する。焼成温度は４００〜６１０℃で行う。焼成炉としては、バッチ式の焼成炉やベルト式の連続型焼成炉を用いることができる。また、以上の工程中に乾燥、予備反応の目的で、５０〜３００℃加熱工程を導入してもよい。
【００５９】
以上の工程によって得られた隔壁層を有するガラス基板はプラズマディスプレイの前面側もしくは背面側に用いることができる。また、プラズマアドレス液晶ディスプレイのアドレス部分の放電を行うための基板として用いることができる。形成した隔壁層の間に蛍光体を塗布して、背面板を完成させる。
【００６０】
次に、本発明の感光性ペーストを用いた透明誘電体パターンおよび、プラズマディスプレイ前面板の製造方法について述べる。感光性ガラスペーストは、隔壁ペーストと同様に、感光性モノマー、感光性オリゴマー、感光性ポリマーのうち少なくとも１種類から選ばれる感光性有機成分を含有し、さらに必要に応じて、バインダー、光重合開始剤、紫外線吸光剤、増感剤、増感助剤、重合禁止剤、可塑剤、増粘剤、酸化防止剤、分散剤、有機あるいは無機の沈殿防止剤やレベリング剤等の添加成分および、焼成後に透明化する低融点ガラスを少なくとも１種類含む。ただし、透明誘電体パターンに使用する感光性有機成分は、重量保持率が１重量％以下となる熱分解温度が５００℃以下であるものを、選定して使用することが好ましい。感光性有機成分の熱分解温度が５００℃以上に達すると、ガラス溶融時に有機成分のガス化が起こるので、透明誘電体膜の内部に多くの気泡を含有したり、焼成残渣を含有してしまい、全光線透過率が大きく低下してしまう。さらに好ましくは４５０℃以下である。
【００６１】
上記の各種成分を所定の組成になるよう調合した後、３本ローラーや混練機で均質に混合分散し、感光性ガラスペーストを作製する。
【００６２】
前面板の作成は以下のように行う。まず、ガラス基板上にＩＴＯなどを用いてスキャン電極およびサステイン電極を形成する。その上に感光性銀ペーストなどを用いてバス電極を形成する。コントラストを向上させるためにブラックストライプを用いることもできる。
【００６３】
電極を形成した基板上にガラス粉末と有機バインダーを主成分とする透明誘電体ガラスペーストを、スクリーン印刷やスリットダイコーター、スピンコーターなどにより所定の膜厚に塗布した後に、通常４００〜６１０℃で焼成することにより第１層目の誘電体層を形成する。引き続き、第２層目の透明誘電体パターン層を形成する場合は、上記のように作成した透明誘電体パターン形成用の感光性ガラスペーストを、隔壁ペーストと同様にして塗布、乾燥、露光、現像を行い透明誘電体パターンを形成した後に、４００〜６１０℃で焼成を行う。さらに、電子ビーム蒸着により保護膜として酸化マグネシウム層を形成して前面板を作製できる。
【００６４】
作製した背面板と前面板を封着後、前背面の基板間隔に形成された空間に、ヘリウム、ネオン、キセノン等の希ガスを封入することによって、プラズマディスプレイのパネル部分を製造できる。
【００６５】
さらに、駆動用のドライバーＩＣを実装することによって、プラズマディスプレイを製造することができる。
【実施例】
【００６６】
以下に本発明を実施例を用いて具体的に説明する。ただし、本発明はこれに限定されるものではない。まず、屈折率測定、ガラス軟化点の測定、ポリマーの酸価の測定、隔壁の黄色度の測定、隔壁パターンの評価、ディスプレイ特性の評価の方法について説明する。
【００６７】
（屈折率測定）
有機成分の屈折率は、ペースト中の有機成分だけを調整して、塗布および乾燥工程後に、エリプソメトリー法によって、２５℃における４３６ｎｍの波長の光に関して測定を行った。ガラスの屈折率は、液浸法により測定した。ガラス粒子を幾つかの屈折率浸液に浸し、光学顕微鏡で粒子と浸液との境界に発生するベッケ線が消失したときの浸液の屈折率をガラスの屈折率とした。
【００６８】
（ガラス軟化点の測定）
ガラスを試料ホルダーに封入し、示差走査熱量計（“ＤＳＣ−６００Ｅ”島津製作所製）を用い、１０℃／分で３０℃から７００℃まで昇温した。得られた吸熱ピークのピークトップの温度をガラス軟化点とした。
【００６９】
（ポリマーの酸価の測定）
ポリマーの酸価は次のように測定した。乾燥したポリマーを所定量（約１ｇ）秤量してサンプリングし、エタノールを約４０ｍｌ添加してポリマーを溶解した。指示薬として０．５％フェノールフタレイン／エタノール溶液を２滴加え、スターラーで攪拌しながら０．１Ｎ・ＫＯＨ水溶液を滴下し、中和の終点を求めた（指示薬の薄いピンク色が３０秒間続いた時を中和の終点とした）。ポリマー１ｇ当たりのＫＯＨｍｇ数に換算してこれをポリマーの酸価とした。ポリマーの酸価の算出は次式で行った。
酸価＝（５６．１１×Ｄ×Ｂ）÷ＣＤ：ＫＯＨ溶液使用量（ｌ）
Ｂ：ＫＯＨ溶液規定度Ｃ：試料採取量（ｇ）
（隔壁パターンの評価）
パネルを切断して小片にし、隔壁の長手方向と垂直な断面を走査型電子顕微鏡（日立製作所Ｓ２４００）で観察し、隔壁の幅、高さを計測した。幅と高さがほぼスペック通りであればＡＡ、スペック内であればＡ、スペックから一部はずれるものがある場合はＢ、全てスペックからはずれるものは不適であり、Ｃとした。
【００７０】
（隔壁の黄色度の測定）隔壁の黄色度は、ｂ*値により評価した。ｂ*値が大きいほど、黄色化が進んでいることになる。ｂ*値は電極パターン、誘電体層および隔壁パターンを形成した後、ミノルタ製分光測色計ＣＭ・２００２を用いて測定した。
【００７１】
（ディスプレイ特性）
パネルを隔壁形成方向に沿って、１列おきに点灯させ、誤放電による点灯、不灯、またはちらつきがないか目視で評価した。基準は、誤放電による点灯セルや不灯セルの数が１個以内ならばディスプレイ特性はＡＡ、２〜４個以内ならばディスプレイ特性はＡ、５〜７個以内ならばディスプレイ特性はＢ、８個以上でディスプレイパネルとしては不適であり、Ｃとした。
【００７２】
（全光線透過率の測定方法）
ソーダガラス上にガラスペーストを塗布、乾燥した後、塗布面全面に露光、現像を行なったものを焼成して、４０μｍの膜厚でペースト膜を形成し、分光光度計(日立製作所製、Ｕ−３４１０形自記分光光度計)を用いて全光線透過率の測定を行った。用いたガラス基板を１００％透過として、５５０ｎｍでの透過率を読み取った。
【００７３】
（感光性ペーストの作製方法）
感光性ペーストは、酸化物微粒子、感光性有機成分、無機粒子、および光重合開始剤、増感剤、ゲル化防止剤、紫外線吸光剤を所定量秤量後、溶媒としてγ−ＢＬを適宜添加して粘度を調整し、３本ローラー混練機にて混練した。
【００７４】
尚、用いた感光性有機成分１、２、３、および４を表１に、無機粒子としてガラス１、２、３、および４、フィラー１、２、および３の組成は表２にまとめた。透明誘電体パターン形成用の感光性ペーストには感光性有機成分としてゲル化防止剤および増感剤は添加しなかった。
【００７５】
【表１】
2004318116.tif 000002
【００７６】
【表２】
2004318116.tif 000003
【００７７】
モノマー１：下記の構造式を有する化合物を用いた。
【００７８】
【化１】
2004318116.tif 000004
【００７９】
モノマー２：キシリレンジアミン／グリシジルメタクリレート＝１モル／４モル付加物
モノマー３：ポリオキシプロピレンジアミン／グリシジルメタクリレート＝１モル／４モル付加物
モノマー４：イソプロピルアミン／グリシジルメタクリレート＝１モル／３モル付加物
ポリマー１：メタクリル酸／４−ブロモスチレン／メタクリル酸−２，４，６−ブロモフェニル＝４０／３０／３０からなる共重合体のカルボキシル基に対して０．５当量のグリシジルメタクリル酸メチルを付加反応させたもの（重量平均分子量３２０００、酸価１０５）
ポリマー２：メタクリル酸／メタクリル酸メチル／スチレン＝４０／３０／３０からなる共重合体のカルボキシル基に対して０．４当量のグリシジルメタクリル酸メチルを付加反応させたもの（重量平均分子量４３０００、酸価１００）。
ＭＴＰＭＰ：２−メチル−１−［４−（メチルチオ）フェニル］−２−モルホリノプロパノン−１
ＥＰＡ：ｐ−ジメチルアミノ安息香酸エチルエステル
ＩＣ３６９：２−ベンジル−２−ジメチルアミノ−１−（４−モルフォリノフェニル）ブタノン−１
スダン：アゾ系赤色染料、Ｃ24Ｈ20Ｎ4Ｏ
ＤＥＴ：２，４−ジエチルチオキサントン
γ−ＢＬ：γ−ブチロラクトン
（ディスプレイの製造方法）
プラズマディスプレイを以下の手順にて作製した。まず、旭硝子社製“ＰＤ−２００”ガラス基板（４２インチ）上に、感光性銀ペーストを用いたフォトリソグラフィー法によりアドレス電極パターンを形成した。次いで、アドレス電極が形成されたガラス基板上に誘電体層をスクリーン印刷法により２０μｍの厚みで形成した。しかる後、作製した感光性ペーストをスクリーン印刷によりアドレス電極パターンおよび誘電体層が形成された背面板用ガラス基板上に均一に塗布した。塗布膜にピンホールなどの発生を回避するために塗布・乾燥を数回以上繰り返し行い、膜厚みの調整を行った。途中の乾燥は８０℃で１０分間行った。その後、８０℃で１時間保持して乾燥した。
【００８０】
続いて、ネガ型クロムマスクを用いて、上面から３０ｍＪ／ｃｍ2出力の超高圧水銀灯で紫外線露光した。露光量は１．５Ｊ／ｃｍ2であった。
【００８１】
次に、３５℃に保持したモノエタノールアミンの０．３重量％水溶液をシャワーで１５０秒間かけることにより現像し、その後シャワースプレーを用いて水洗浄し、光硬化していないスペース部分を除去して背面板用ガラス基板上にストライプ状の隔壁パターンを形成した。その隔壁パターンをＳＥＭ観察、評価した。
【００８２】
その後、焼成することにより、隔壁を形成した。次に、蛍光体層をディスペンサー法にて厚さ２０μｍに形成し、焼成して背面板を作製した。
【００８３】
次に、“ＰＤ−２００”ガラス基板上に、フォトエッチング法によりＩＴＯ電極を形成した後、感光性銀ペーストを用いたフォトリソグラフィー法によりバス電極パターンを形成した。しかる後、透明誘電体層をスクリーン印刷法により４０μｍの厚みで形成した。さらに、５００ｎｍ厚のＭｇＯ膜を電子ビーム蒸着法により形成して、前面板を得た。
【００８４】
透明誘電体パターンを形成する場合は、以下のように作成した。電極を形成したガラス基板上に、第１層目の透明誘電体層をスクリーン印刷法により３０μｍの厚みで形成し、さらに透明誘電体パターン形成用の感光性ペーストをスクリーン印刷により２０μｍの厚みになるよう、塗布・乾燥を繰り返し行った。乾燥は８０℃で１０分間行った。引き続き、隔壁と同様にして露光・現像を行った。露光量は０．５Ｊ／ｃｍ2、現像時間は１５０秒であった。さらに、５６０℃で１５分間保持して焼成することにより、第２層目の透明誘電体パターンをを形成した。最後に、さらに、５００ｎｍ厚のＭｇＯ膜を電子ビーム蒸着法により形成して前面板を得た。
【００８５】
次に、前面板及び背面板用ガラス基板にシール剤となる低融点ガラスペーストを設け、所定の配置になるよう位置合わせして対向配置し、４５０℃、３０分間処理しガラス基板を封止した。その後、表示領域内部の排気及びＮｅ９５％、Ｘｅ５％の混合ガスの封入を行ってプラズマディスプレイパネルを完成させた。その後、白黒の市松模様に点灯させ、隔壁のかけ、剥がれによる点灯、不灯からパネルを評価した。
【００８６】
（隔壁用ペースト）
各実施例で用いた酸化物微粒子、感光性有機成分、無機粒子の性質と組成、酸化物微粒子と有機成分の平均屈折率Ｎ１と有機物微粒子を除いた無機成分の平均屈折率Ｎ２を表３にまとめた。なお、実施例１〜２４は前面板においては、透明誘電体パターンは形成せず第一層目の透明誘電体層のみを設けた。
【００８７】
【表３】
2004318116.tif 000005
【００８８】
（実施例１〜１２）
表３に結果を示した。表にあるように酸化物微粒子としてチタニアを用いた。実施例１〜１２のなかで、実施例１〜４の隔壁が最もアスペクト比がよいパターンであった。また、パネル評価も実施例１〜４が最も優れ、隔壁のかけ、剥がれ等による異常点灯、不灯は見られなかった。実施例５〜８は、フィラーがないためやや隔壁パターンのエッジ部がだれ、実施例１〜４には劣るが隔壁パターン、パネル評価ともに問題なかった。実施例９〜１２は、熱軟化点が高いため、高い温度で焼成したので基板のそりがやや増加し、また隔壁の緻密性が低下したので実施例１〜４には劣るが隔壁パターン、パネル評価ともに問題なかった。隔壁パターンとパネルの評価結果をまとめると、どちらの評価結果も実施例１〜４＞実施例５〜８＞実施例９〜１２の順であった。
【００８９】
（実施例１３〜２４）
表３に結果を示した。表にあるように酸化物微粒子としてジルコニアを用いた。実施例１３〜２４のなかで、実施例１３〜１６の隔壁が最もアスペクト比がよいパターンであった。また、パネル評価も実施例１３〜１６が最も優れ、隔壁のかけ、剥がれ等による異常点灯、不灯は見られなかった。実施例１７〜２０は、フィラーがないためやや隔壁パターンのエッジ部がだれ、実施例１３〜１６には劣るが隔壁パターン、パネル評価ともに問題なかった。実施例２１〜２４は、熱軟化点が高いため、高い温度で焼成したので基板のそりがやや増加し、また隔壁の緻密性が低下したので実施例１３〜１６には劣るが隔壁パターン、パネル評価ともに問題なかった。隔壁パターンとパネルの評価結果をまとめると、どちらの評価結果も実施例１３〜１６＞実施例１７〜２０＞実施例２１〜２４の順であった。
【００９０】
【表４】
2004318116.tif 000006
【００９１】
（比較例１〜４）
表４に示したように、粒径、または酸化物微粒子と有機成分の平均屈折率Ｎ１と酸化物微粒子以外の無機成分の平均屈折率Ｎ２が０．０７を超えること以外は、実施例１〜２４と同様にして感光性ペーストの作製とパネルの作製を行った。表にあるように、酸化物微粒子としてチタニアを用いた。比較例１は粒径が０．００５μｍ未満であるため、感光性ペーストが増粘し塗布が困難であり、塗布ムラが多く、高アスペクト比の隔壁を安定して形成させることはできなかった。パネルにしても隔壁パターンが一定していないために剥がれ、かけなどが起こり、異常点灯や不灯が多く見られた。比較例２は、粒径が０．１００μｍを超えるので、露光光を散乱してしまい所望の形状の隔壁を形成させることができなかった。また、比較例３、４は酸化物微粒子と有機成分の平均屈折率Ｎ１と無機粒子の平均屈折率Ｎ２が（１）式を満たさないので露光光を散乱してしまい所望の形状の隔壁を形成させることができなかった。
【００９２】
（比較例５〜８）
表４に示したように、粒径、または酸化物微粒子と有機成分の平均屈折率Ｎ１と酸化物微粒子以外の無機成分の平均屈折率Ｎ２が０．０７を超えること以外は、実施例１〜２４と同様にして感光性ペーストの作製とパネルの作製を行った。表にあるように、酸化物微粒子としてジルコニアを用いた。比較例５は粒径が０．００５μｍ未満であるため、感光性ペーストが増粘し塗布が困難であり、塗布ムラが多く、高アスペクト比の隔壁を安定して形成させることはできなかった。パネルにしても隔壁パターンが一定していないために剥がれ、かけなどが起こり、異常点灯や不灯が多く見られた。比較例６は、粒径が０．１００μｍを超えるので、露光光を散乱してしまい所望の形状の隔壁を形成させることができなかった。また、比較例７、８は酸化物微粒子と有機成分の平均屈折率Ｎ１と無機粒子の平均屈折率Ｎ２が（１）式を満たさないので露光光を散乱してしまい所望の形状の隔壁を形成させることができなかった。
【００９３】
（比較例９）
酸化物微粒子以外の無機成分の平均屈折率Ｎ２が１．６５を下回る１．５８であること以外は、実施例１〜２４と同様にして感光性ペーストの作製とパネルの作製を行った。表４に示したように、隔壁形状は良かったが、ｂ*値が大きく黄色化しており、色純度の低下が見られた。
【００９４】
（比較例１０）
酸化物微粒子を添加しなかったこと以外は、実施例１〜２４と同様にして感光性ペーストの作製とパネルの作成を行った。表４に示したように、有機成分の屈折率Ｎ１と無機粒子の平均屈折率Ｎ２が（１）式を満たさないので露光光を散乱してしまい所望の形状の隔壁を形成させることができなかった。
【００９５】
（透明誘電体パターン用ペースト）
透明誘電体ペーストにおいて、透明誘電体パターンを形成したときの各実施例で用いた酸化物微粒子、感光性有機成分、無機粒子の性質と組成、酸化物微粒子と有機成分の平均屈折率Ｎ１と有機物微粒子を除いた無機成分の平均屈折率Ｎ２を表５にまとめた。なお、実施例２５〜３２においては、隔壁パターンの組成は実施例１と同様のものとした。
【００９６】
【表５】
2004318116.tif 000007
【００９７】
（実施例２５〜２８）
表５に結果を示した。表にあるように酸化物微粒子としてチタニアを用いた。ガラス２を用いた実施例２５および２６で特にアスペクト比の高いパターンが得られた。また、パネル評価でも実施例２５および２６が優れており、異常点灯や不灯がなかった。ガラス４を用いた実施例２７および２８では、ガラスの軟化温度が低いため、パターンエッジ部のだれが見られたが、パターン形状評価、パネル評価は問題無かった。透過率は実施例２７が最も高く、いずれも８０％以上の全光線透過率があった。また、熱分解温度の低い有機成分３を用いた方が、有機成分４を用いた場合よりも高い全光線透過率を示した。
【００９８】
（実施例２９〜３２）
表５に結果を示した。表にあるように酸化物微粒子としてジルコニアを用いた。ガラス２を用いた実施例２９および３０で特にアスペクト比の高いパターンが得られた。また、パネル評価でも実施例２９および３０が優れており、異常点灯や不灯がなかった。ガラス４を用いた実施例３１および３２では、ガラスの軟化温度が低いため、パターンエッジ部のだれが見られた。透過率は実施例３１が最も高く、いずれも８０％以上の全光線透過率があった。また、熱分解温度の低い有機成分３を用いた方が、有機成分４を用いた場合よりも高い全光線透過率を示した。
【００９９】
【表６】
2004318116.tif 000008
【０１００】
（比較例１１〜１３）
表６に示したように、粒径、または酸化物微粒子と有機成分の平均屈折率Ｎ１と酸化物微粒子以外の無機成分の平均屈折率Ｎ２が０．０７を超えること以外は、実施例２５〜３２と同様にして感光性ペーストの作製とパネルの作製を行った。表にあるように、酸化物微粒子としてチタニアを用いた。比較例１１は粒径が０．００５μｍ未満であるため、感光性ペーストが増粘し塗布が困難であり、塗布ムラが多く、高アスペクト比の透明誘電体パターンを安定して形成させることはできなかった。パネルにしてもパターンが一定していないために剥がれ、かけなどが起こり、異常点灯や不灯が多く見られた。また、酸化物微粒子のペースト中での分散不良のため、散乱光が多く全光線透過率が低下した。比較例１２は、粒径が０．１００μｍを超えるので、露光光を散乱してしまい所望の形状の透明誘電体パターンを形成させることができず、全光線透過率も低下した。また、比較例１３は酸化物微粒子と有機成分の平均屈折率Ｎ１と無機粒子の平均屈折率Ｎ２が（１）式を満たさないので露光光を散乱してしまい所望の形状の隔壁を形成させることができなかった。
【０１０１】
（比較例１４〜１６）
表６に示したように、粒径、または酸化物微粒子と有機成分の平均屈折率Ｎ１と酸化物微粒子以外の無機成分の平均屈折率Ｎ２が０．０７を超えること以外は、実施例２５〜３２と同様にして感光性ペーストの作製とパネルの作製を行った。表にあるように、酸化物微粒子としてジルコニアを用いた。比較例１４は粒径が０．００５μｍ未満であるため、感光性ペーストが増粘し塗布が困難であり、塗布ムラが多く、高アスペクト比の透明誘電体パターンを安定して形成させることはできなかった。パネルにしてもパターンが一定していないために剥がれ、かけなどが起こり、異常点灯や不灯が多く見られた。また、酸化物微粒子のペースト中での分散不良のため、散乱光が多く全光線透過率が低下した。比較例１５は、粒径が０．１００μｍを超えるので、露光光を散乱してしまい所望の形状の透明誘電体パターンを形成させることができず、全光線透過率も低下した。また、比較例１６は酸化物微粒子と有機成分の平均屈折率Ｎ１と無機粒子の平均屈折率Ｎ２が（１）式を満たさないので露光光を散乱してしまい所望の形状の隔壁を形成させることができなかった。
【０１０２】
（比較例１７）
無機粒子としてガラス１を用いた以外は、実施例２５〜３２と同様にして感光性ペーストの作製とパネルの作製を行った。表６に示したように、パターン形状は良かったが、ガラスの結晶化が起こるため全光線透過率が大きく低下した。
【０１０３】
（比較例１８）
酸化物微粒子を添加しなかったこと以外は、実施例２５〜３２と同様にして感光性ペーストの作製とパネルの作成を行った。表６に示したように、有機成分の屈折率Ｎ１と無機粒子の平均屈折率Ｎ２が（１）式を満たさないので露光光を散乱してしまい所望の形状の透明誘電体パターンを形成させることができなかった。また、実施例２５や２９に比較して、泡抜け性が劣るため、全光線透過率が若干低下した。
【図面の簡単な説明】
【０１０４】
【図１】通常の透明誘電体を有するＡＣ型プラズマディスプレイ前面板の断面図である。
【図２】パターン化した透明誘電体を有するＡＣ型プラズマディスプレイ前面板の断面図である。
【符号の説明】
【０１０５】
１：前面板
２：ガラス基板（前面基板）
３：スキャン電極
４：サスティン電極
５：バス電極
６：透明誘電体層
７：ＭｇＯ保護膜
８：透明誘電体パターン層
【図１】
2004318116.tif 000009
【図２】
2004318116.tif 000010